(57)【特許請求の範囲】
【請求項１】
（Ａ）フルオロオキシアルキレン基含有ポリマーで変性された水酸基もしくは加水分解性基含有シラン、シロキサン、及びそれらの部分（加水分解）縮合物から選ばれる１種又は２種以上と、（Ｂ）フルオロオキシアルキレン基含有ポリマーで変性されたシラザン単位からなるフルオロオキシアルキレン基含有ポリマー変性ポリシラザンとを含み、（Ａ）成分中のフルオロオキシアルキレン基含有ポリマー残基の数平均分子量が１，５００〜１０，０００であり、（Ｂ）成分のフルオロオキシアルキレン基含有ポリマーで変性されたシラザン単位中のフルオロオキシアルキレン基含有ポリマー残基の数平均分子量が５００〜６，０００であり、かつ、（Ａ）成分と（Ｂ）成分との混合質量比が１０：９０〜９０：１０（但し、（Ａ）成分と（Ｂ）成分の混合質量比の合計は１００である）であることを特徴とする含フッ素コーティング剤組成物。
【請求項２】
（Ａ）成分が、下記一般式（１）又は（２）
Ｒｆ−［Ａ（Ｖ）β］α          （１）
（式中、Ｒｆは１価又は２価のフルオロオキシアルキレン基含有ポリマー残基であり、Ａは独立に酸素原子、ケイ素原子もしくは窒素原子を含んでいてもよく、フッ素置換されていてもよい２〜１０価の有機基であり、Ｖは独立に末端に水酸基又は加水分解性基を有するシリル基を含有する１価の基である。αは１又は２であり、βは１〜９の整数である。）
Ｒｆ−［Ｑ−（Ｇ）δ−Ｂ］α          （２）
（式中、Ｒｆ、αは上記と同じであり、Ｑは独立に単結合又は、酸素原子、ケイ素原子もしくは窒素原子を含んでいてもよい２価の有機基であり、Ｇは独立に酸素原子を含んでいてもよく、水酸基又は加水分解性基を有するシリル基を含有する２価の有機基である。Ｂは独立に水素原子、炭素数１〜４のアルキル基又はハロゲン原子であり、δは１〜１０の整数である。）
で表されるフルオロオキシアルキレン基含有ポリマーで変性された水酸基もしくは加水分解性基含有シラン、シロキサン、及びそれらの部分（加水分解）縮合物から選ばれる１種又は２種以上であり、
（Ｂ）成分が、下記一般式（３）
Ｒｆ−［Ａ’−Ｓｉ（ＮＨ）1.5］α          （３）
（式中、Ｒｆ、αは上記と同じであり、Ａ’は独立に酸素原子、ケイ素原子もしくは窒素原子を含んでいてもよく、フッ素置換されていてもよい２価の有機基である。）
で表されるフルオロオキシアルキレン基含有ポリマーで変性されたシラザン単位からなるフルオロオキシアルキレン基含有ポリマー変性ポリシラザンである請求項１に記載の含フッ素コーティング剤組成物。
【請求項３】
（Ａ）成分が、下記一般式（４）又は（５）
【化１】
0006981532.tif 000088
［式中、Ｒｆは１価又は２価のフルオロオキシアルキレン基含有ポリマー残基であり、Ｙは独立にケイ素原子、シロキサン結合、シルアルキレン構造及びシルアリーレン構造から選ばれる１種又は２種以上を有していてもよい２〜６価の有機基であり、Ｒは独立に炭素数１〜４のアルキル基又はフェニル基であり、Ｘは独立に水酸基又は加水分解性基であり、ｎは１〜３の整数であり、ｍは１〜５の整数であり、Ｗは独立に水素原子、又は下記式（４ａ）もしくは（４ｂ）
【化２】
0006981532.tif 000089
（式中、Ｒ、Ｘ、ｎは上記と同じであり、Ｙ’はケイ素原子及び／又はシロキサン結合を有していてもよい２〜６価の有機基であり、ａは１〜５の整数である。）
【化３】
0006981532.tif 000090
（式中、Ｒは上記と同じであり、Ｔは単結合、２価のシロキサン結合又はシリレン基であり、Ｌは独立に炭素数１〜４のアルキレン基であり、ｂは１〜２０の整数である。）
で表される基であり、αは１又は２である。］
【化４】
0006981532.tif 000091
［式中、Ｒｆ、Ｘ、Ｒ、ｎ、αは上記と同じであり、Ｄは独立に単結合、又はエーテル結合及び／又はケイ素原子を含んでいてもよく、フッ素置換されていてもよい２価の有機基であり、Ｚは独立に単結合、−Ｃ（Ｊ）＝〔Ｊはアルキル基、ヒドロキシル基もしくはＫ3ＳｉＯ−（Ｋは独立に水素原子、アルキル基、アリール基又はアルコキシ基）で示されるシリルエーテル基〕で示される３価の基、−Ｓｉ（Ｌ’）＝（Ｌ’はアルキル基）で示される３価の基、−Ｃ≡で示される４価の基、−Ｓｉ≡で示される４価の基、及び２〜８価のシロキサン残基から選ばれる基であり、Ｅは独立に酸素原子、ジオルガノシリレン基及びジオルガノシロキサン構造から選ばれる１種又は２種以上を含んでいてもよい炭素数１〜５のアルキレン基であり、ｍ’は１〜７の整数である。］
で表されるフルオロオキシアルキレン基含有ポリマーで変性された水酸基もしくは加水分解性基含有シラン、シロキサン、及びそれらの部分（加水分解）縮合物から選ばれる１種又は２種以上である請求項１又は２に記載の含フッ素コーティング剤組成物。
【請求項４】
上記式（１）〜（５）において、αが１であり、Ｒｆが下記一般式（６）で表される１価のフルオロオキシアルキレン基含有ポリマー残基である請求項２又は３に記載の含フッ素コーティング剤組成物。
【化５】
0006981532.tif 000092
（式中、ｐ、ｑ、ｒ、ｓはそれぞれ０〜２００の整数で、ｐ＋ｑ＋ｒ＋ｓ＝３〜２００であり、各繰り返し単位は直鎖状であっても分岐状であってもよく、各繰り返し単位同士はランダムに結合されていてよく、ｄは１〜３の整数であり、該単位は直鎖状であっても分岐状であってもよい。）
【請求項５】
上記式（１）〜（５）において、αが１であり、Ｒｆが下記一般式（７ａ）又は（７ｂ）で表される１価のフルオロオキシアルキレン基含有ポリマー残基である請求項４に記載の含フッ素コーティング剤組成物。
【化６】
0006981532.tif 000093
（式中、ｔは３以上の整数である。ｐ’、ｑ’はそれぞれ１〜１９９の整数で、ｐ’＋ｑ’＝３〜２００であり、各繰り返し単位は直鎖状であっても分岐状であってもよく、各繰り返し単位同士はランダムに結合されていてよく、ｄは１〜３の整数であり、該単位は直鎖状であっても分岐状であってもよい。）
【請求項６】
上記式（１）〜（５）において、αが２であり、Ｒｆが下記一般式（８）で表される２価のフルオロオキシアルキレン基含有ポリマー残基であることを特徴とする請求項２又は３に記載の含フッ素コーティング剤組成物。
【化７】
0006981532.tif 000094
（式中、ｐ、ｑ、ｒ、ｓはそれぞれ０〜２００の整数で、ｐ＋ｑ＋ｒ＋ｓ＝３〜２００であり、各繰り返し単位は直鎖状であっても分岐状であってもよく、各繰り返し単位同士はランダムに結合されていてよく、ｄは１〜３の整数であり、該単位は直鎖状であっても分岐状であってもよい。）
【請求項７】
上記式（１）〜（５）において、αが２であり、Ｒｆが下記一般式（９ａ）又は（９ｂ）で表される２価のフルオロオキシアルキレン基含有ポリマー残基であることを特徴とする請求項６に記載の含フッ素コーティング剤組成物。
【化８】
0006981532.tif 000095
（式中、ｔは３以上の整数である。ｐ’、ｑ’はそれぞれ１〜１９９の整数で、ｐ’＋ｑ’＝３〜２００であり、各繰り返し単位は直鎖状であっても分岐状であってもよく、各繰り返し単位同士はランダムに結合されていてよく、ｄは１〜３の整数であり、該単位は直鎖状であっても分岐状であってもよい。）
【請求項８】
（Ａ）成分中のフルオロオキシアルキレン基含有ポリマー残基の数平均分子量が（Ｂ）成分のフルオロオキシアルキレン基含有ポリマーで変性されたシラザン単位中のフルオロオキシアルキレン基含有ポリマー残基の数平均分子量より大きいものである請求項１〜７のいずれか１項に記載の含フッ素コーティング剤組成物。
【請求項９】
上記式（４）において、Ｙが、炭素数３〜１０のアルキレン基、炭素数６〜８のアリーレン基を含むアルキレン基、アルキレン基相互がシルアルキレン構造又はシルアリーレン構造を介して結合している２価の基、及びケイ素原子数２〜１０個の直鎖状又はケイ素原子数３〜１０個の分岐状もしくは環状の２〜４価のオルガノポリシロキサン残基の結合手に炭素数２〜１０のアルキレン基が結合している２〜４価の基からなる群より選ばれる基である請求項３〜８のいずれか１項に記載の含フッ素コーティング剤組成物。
【請求項１０】
上記式（４ａ）において、Ｙ’が、炭素数２〜１０のアルキレン基、炭素数６〜８のアリーレン基を含むアルキレン基、ジオルガノシリレン基を含む炭素数２〜６のアルキレン基、アルキレン基相互がシルアルキレン構造又はシルアリーレン構造を介して結合している２価の基、及びケイ素原子数２〜１０個の直鎖状又はケイ素原子数３〜１０個の分岐状もしくは環状の２〜４価のオルガノポリシロキサン残基の結合手に炭素数２〜１０のアルキレン基が結合している２〜４価の基からなる群より選ばれる基である請求項３〜９のいずれか１項に記載の含フッ素コーティング剤組成物。
【請求項１１】
上記式（４）、（４ａ）及び（５）において、Ｘがそれぞれ、水酸基、炭素数１〜１０のアルコキシ基、炭素数２〜１０のアルコキシアルコキシ基、炭素数１〜１０のアシロキシ基、炭素数２〜１０のアルケニルオキシ基及びハロゲン原子からなる群より選ばれるものである請求項３〜１０のいずれか１項に記載の含フッ素コーティング剤組成物。
【請求項１２】
請求項１〜１１のいずれか１項に記載の含フッ素コーティング剤組成物を含有する表面処理剤。
【請求項１３】
請求項１２に記載の表面処理剤の硬化物からなる硬化被膜。
【請求項１４】
請求項１３に記載の表面処理剤の硬化被膜を表面に有する物品。
【発明の詳細な説明】
【技術分野】
【０００１】
本発明は、含フッ素コーティング剤組成物に関し、詳細には、撥水撥油性、耐摩耗性、耐候性に優れた被膜を形成する含フッ素コーティング剤組成物、及び該組成物を含む表面処理剤、並びに該表面処理剤で表面処理された物品に関する。
【背景技術】
【０００２】
これまでの表面処理剤は、ガラスに対して良好な撥水撥油性を示す表面処理剤は多くあったが、耐摩耗性等と耐候性、耐アルカリ性等の性能のバランスに優れるものがなかった。【０００３】
一般に、フルオロポリエーテル基含有化合物は、その表面自由エネルギーが非常に小さいために、撥水撥油性、耐薬品性、潤滑性、離型性、防汚性などを有する。その性質を利用して、工業的には紙・繊維などの撥水撥油防汚剤、磁気記録媒体の滑剤、精密機器の防油剤、離型剤、化粧料、保護膜など、幅広く利用されている。しかし、その性質は同時に他の基材に対する非粘着性、非密着性であることを意味しており、基材表面に塗布することはできても、その被膜を密着させることは困難であった。【０００４】
一方、ガラスや布などの基材表面と有機化合物とを結合させるものとして、シランカップリング剤が良く知られており、各種基材表面のコーティング剤として幅広く利用されている。シランカップリング剤は、１分子中に有機官能基と反応性シリル基（一般にはアルコキシシリル基等の加水分解性シリル基）を有する。加水分解性シリル基が、空気中の水分などによって自己縮合反応を起こして被膜を形成する。該被膜は、加水分解性シリル基がガラスや金属などの表面と化学的・物理的に結合することにより耐久性を有する強固な被膜となる。【０００５】
そこで、フルオロポリエーテル基含有化合物に加水分解性シリル基を導入したフルオロポリエーテル基含有ポリマー変性シランを用いることによって、基材表面に密着し易く、かつ基材表面に、撥水撥油性、耐薬品性、潤滑性、離型性、防汚性等を有する被膜を形成しうる組成物が開示されている（特許文献１〜８：特開２００３−２３８５７７号公報、特許第２８６０９７９号公報、特許第４６７２０９５号公報、特表２００８−５３４６９６号公報、特表２００８−５３７５５７号公報、特開２０１２−０７２２７２号公報、特開２０１２−１５７８５６号公報、特開２０１３−１３６８３３号公報）。【０００６】
上記フルオロポリエーテル基含有ポリマー変性シランを含有する組成物で基材を表面処理する際、種々の塗工方法を用いて基材に対し被膜形成を行うが、塗工後、加水分解性シリル基を加水分解し、被膜を硬化する工程において、８０℃や１２０℃などの高温条件や、加湿下の条件により加水分解反応が促進される。また、室温下でも空気中の水分と徐々に反応することで硬化被膜を形成できる。しかし、該硬化工程は高温加湿条件を必要とすることや、室温下で硬化する場合に時間がかかってしまうなど、製造上の律速（遅延要因）になり得る問題があった。更に、室温硬化などの温和な条件下にて短時間で硬化した被膜（撥水撥油層）は、耐摩耗性、使用中に防汚性能が劣化してしまうという問題点があった。【０００７】
特許文献９（特開２００８−１４４１４４号公報）では、コーティング組成物内に硬化触媒として含フッ素カルボン酸を添加して硬化を促進させることで温和な条件下、短時間で成膜を行っている。しかし、触媒量を低減すると耐摩耗性に劣り、触媒量を増加させると初期性能が低下する。また、極性基であるカルボキシル基が被膜最表面に出てしまう可能性も高く、その際は性能が低下してしまう。【０００８】
アルコキシシリル基の加水分解反応を促進するため、触媒を添加する方法もある。従来知られている触媒としては、テトラブチルチタネート、テトライソプロピルチタネート等の有機チタン酸エステル；ジイソプロポキシビス（エチルアセトアセテート）チタン等の有機チタンキレート化合物；アルミニウムトリス（アセチルアセトナート）、アルミニウムトリス（エチルアセトアセテート）等の有機アルミニウム化合物；ジルコニウムテトラ（アセチルアセトナート）、ジルコニウムテトラブチレート等の有機ジルコニウム化合物；ジブチルスズジオクトエート、ジブチルスズジラウレート、ジブチルスズジ（２−エチルヘキサノエート）、ジオクチルスズジラウレート、ジオクチルスズジアセテート、ジオクチルスズジオクトエート等の有機スズ化合物；ナフテン酸スズ、オレイン酸スズ、ブチル酸スズ、ナフテン酸コバルト、ステアリン酸亜鉛等の有機カルボン酸の金属塩；ヘキシルアミン、リン酸ドデシルアミン等のアミン化合物及びその塩；ベンジルトリエチルアンモニウムアセテート等の４級アンモニウム塩；酢酸カリウム、硝酸リチウム等のアルカリ金属の低級脂肪酸塩；ジメチルヒドロキシルアミン、ジエチルヒドロキシルアミン等のジアルキルヒドロキシルアミン；テトラメチルグアニジルプロピルトリメトキシシラン等のグアニジル基含有有機ケイ素化合物；有機酸（酢酸、メタンスルホン酸など）、無機酸（塩酸、硫酸など）などが挙げられる。しかしながら、これらの触媒は、フッ素系の溶剤に溶解しないか、溶解しても極僅かしか溶解しないため、触媒効率が悪い。また、金属分が残留することによって、硬化被膜の特性の劣化を来たす場合がある。【０００９】
また、特許文献１０（特開２００４−１４５２８３号公報）では、フルオロポリアルキレンエーテル基含有シランが提案されている。該フルオロポリアルキレンエーテル基含有シランで処理したレンズは、撥油性、指紋拭き取り性に優れているが、耐摩耗性が十分ではない。【００１０】
また、防汚性表面処理剤として、各種のコーティング組成物が検討されている。例えば、特許文献１１（特許３７２２４１８号公報）、特許文献１２（特開２０１０−４３２５１号公報）では、パーフルオロポリエーテル変性されたシラザンを含む表面処理組成物が提案されている。しかしながら、この文献の組成物は摩耗耐久性が十分ではなかった。
【先行技術文献】
【特許文献】
【００１１】
【特許文献１】特開２００３−２３８５７７号公報
【特許文献２】特許第２８６０９７９号公報
【特許文献３】特許第４６７２０９５号公報
【特許文献４】特表２００８−５３４６９６号公報
【特許文献５】特表２００８−５３７５５７号公報
【特許文献６】特開２０１２−０７２２７２号公報
【特許文献７】特開２０１２−１５７８５６号公報
【特許文献８】特開２０１３−１３６８３３号公報
【特許文献９】特開２００８−１４４１４４号公報
【特許文献１０】特開２００４−１４５２８３号公報
【特許文献１１】特許３７２２４１８号公報
【特許文献１２】特開２０１０−４３２５１号公報
【発明の概要】
【発明が解決しようとする課題】
【００１２】
本発明は、上記事情に鑑みなされたもので、耐摩耗性、耐候性、耐アルカリ性に優れた撥水撥油層を形成することができる含フッ素コーティング剤組成物、該組成物を含む表面処理剤、及び該表面処理剤で表面処理された物品を提供することを目的とする。
【課題を解決するための手段】
【００１３】
本発明者らは、上記目的を解決すべく鋭意検討した結果、フルオロオキシアルキレン基含有ポリマーで変性された特定のフルオロオキシアルキレン基含有ポリマー残基の数平均分子量を有する水酸基もしくは加水分解性基含有シラン、シロキサン、及びそれらの部分（加水分解）縮合物から選ばれる１種又は２種以上、好適には後述する一般式（１）又は（２）で表されるフルオロオキシアルキレン基含有ポリマーで変性された水酸基もしくは加水分解性基含有シラン、シロキサン、及びそれらの部分（加水分解）縮合物から選ばれる１種又は２種以上と、フルオロオキシアルキレン基含有ポリマーで変性された特定のフルオロオキシアルキレン基含有ポリマー残基の数平均分子量を有するシラザン単位からなるフルオロオキシアルキレン基含有ポリマー変性ポリシラザンとを特定の配合割合で混合し、更に好ましくはフルオロオキシアルキレン基含有ポリマーで変性された水酸基もしくは加水分解性基含有シラン又はシロキサン中のフルオロオキシアルキレン基含有ポリマー残基の数平均分子量が、該フルオロオキシアルキレン基含有ポリマー変性ポリシラザン中におけるフルオロオキシアルキレン基含有ポリマーで変性されたシラザン単位中のフルオロオキシアルキレン基含有ポリマー残基の数平均分子量よりも大きいものを混合した含フッ素コーティング剤組成物を含有する表面処理剤が、摩耗耐久性、耐候性、耐アルカリ性に特に優れた撥水撥油層を形成し得ることを見出し、本発明をなすに至った。【００１４】
したがって、本発明は、以下の含フッ素コーティング剤組成物、及び該コーティング剤組成物を含有する表面処理剤、並びに該表面処理剤で表面処理された物品等を提供する。
１．
（Ａ）フルオロオキシアルキレン基含有ポリマーで変性された水酸基もしくは加水分解性基含有シラン、シロキサン、及びそれらの部分（加水分解）縮合物から選ばれる１種又は２種以上と、（Ｂ）フルオロオキシアルキレン基含有ポリマーで変性されたシラザン単位からなるフルオロオキシアルキレン基含有ポリマー変性ポリシラザンとを含み、（Ａ）成分中のフルオロオキシアルキレン基含有ポリマー残基の数平均分子量が１，５００〜１０，０００であり、（Ｂ）成分のフルオロオキシアルキレン基含有ポリマーで変性されたシラザン単位中のフルオロオキシアルキレン基含有ポリマー残基の数平均分子量が５００〜６，０００であり、かつ、（Ａ）成分と（Ｂ）成分との混合質量比が１０：９０〜９０：１０（但し、（Ａ）成分と（Ｂ）成分の混合質量比の合計は１００である）であることを特徴とする含フッ素コーティング剤組成物。
２．
（Ａ）成分が、下記一般式（１）又は（２）
Ｒｆ−［Ａ（Ｖ）β］α          （１）
（式中、Ｒｆは１価又は２価のフルオロオキシアルキレン基含有ポリマー残基であり、Ａは独立に酸素原子、ケイ素原子もしくは窒素原子を含んでいてもよく、フッ素置換されていてもよい２〜１０価の有機基であり、Ｖは独立に末端に水酸基又は加水分解性基を有するシリル基を含有する１価の基である。αは１又は２であり、βは１〜９の整数である。）
Ｒｆ−［Ｑ−（Ｇ）δ−Ｂ］α          （２）
（式中、Ｒｆ、αは上記と同じであり、Ｑは独立に単結合又は、酸素原子、ケイ素原子もしくは窒素原子を含んでいてもよい２価の有機基であり、Ｇは独立に酸素原子を含んでいてもよく、水酸基又は加水分解性基を有するシリル基を含有する２価の有機基である。Ｂは独立に水素原子、炭素数１〜４のアルキル基又はハロゲン原子であり、δは１〜１０の整数である。）
で表されるフルオロオキシアルキレン基含有ポリマーで変性された水酸基もしくは加水分解性基含有シラン、シロキサン、及びそれらの部分（加水分解）縮合物から選ばれる１種又は２種以上であり、
（Ｂ）成分が、下記一般式（３）
Ｒｆ−［Ａ’−Ｓｉ（ＮＨ）1.5］α          （３）
（式中、Ｒｆ、αは上記と同じであり、Ａ’は独立に酸素原子、ケイ素原子もしくは窒素原子を含んでいてもよく、フッ素置換されていてもよい２価の有機基である。）
で表されるフルオロオキシアルキレン基含有ポリマーで変性されたシラザン単位からなるフルオロオキシアルキレン基含有ポリマー変性ポリシラザンである１記載の含フッ素コーティング剤組成物。
３．
（Ａ）成分が、下記一般式（４）又は（５）
【化１】
0006981532.tif 000002
［式中、Ｒｆは１価又は２価のフルオロオキシアルキレン基含有ポリマー残基であり、Ｙは独立にケイ素原子、シロキサン結合、シルアルキレン構造及びシルアリーレン構造から選ばれる１種又は２種以上を有していてもよい２〜６価の有機基であり、Ｒは独立に炭素数１〜４のアルキル基又はフェニル基であり、Ｘは独立に水酸基又は加水分解性基であり、ｎは１〜３の整数であり、ｍは１〜５の整数であり、Ｗは独立に水素原子、又は下記式（４ａ）もしくは（４ｂ）
【化２】
0006981532.tif 000003
（式中、Ｒ、Ｘ、ｎは上記と同じであり、Ｙ’はケイ素原子及び／又はシロキサン結合を有していてもよい２〜６価の有機基であり、ａは１〜５の整数である。）
【化３】
0006981532.tif 000004
（式中、Ｒは上記と同じであり、Ｔは単結合、２価のシロキサン結合又はシリレン基であり、Ｌは独立に炭素数１〜４のアルキレン基であり、ｂは１〜２０の整数である。）
で表される基であり、αは１又は２である。］
【化４】
0006981532.tif 000005
［式中、Ｒｆ、Ｘ、Ｒ、ｎ、αは上記と同じであり、Ｄは独立に単結合、又はエーテル結合及び／又はケイ素原子を含んでいてもよく、フッ素置換されていてもよい２価の有機基であり、Ｚは独立に単結合、−Ｃ（Ｊ）＝〔Ｊはアルキル基、ヒドロキシル基もしくはＫ3ＳｉＯ−（Ｋは独立に水素原子、アルキル基、アリール基又はアルコキシ基）で示されるシリルエーテル基〕で示される３価の基、−Ｓｉ（Ｌ’）＝（Ｌ’はアルキル基）で示される３価の基、−Ｃ≡で示される４価の基、−Ｓｉ≡で示される４価の基、及び２〜８価のシロキサン残基から選ばれる基であり、Ｅは独立に酸素原子、ジオルガノシリレン基及びジオルガノシロキサン構造から選ばれる１種又は２種以上を含んでいてもよい炭素数１〜５のアルキレン基であり、ｍ’は１〜７の整数である。］
で表されるフルオロオキシアルキレン基含有ポリマーで変性された水酸基もしくは加水分解性基含有シラン、シロキサン、及びそれらの部分（加水分解）縮合物から選ばれる１種又は２種以上である１又は２に記載の含フッ素コーティング剤組成物。
４．
上記式（１）〜（５）において、αが１であり、Ｒｆが下記一般式（６）で表される１価のフルオロオキシアルキレン基含有ポリマー残基である２又は３に記載の含フッ素コーティング剤組成物。
【化５】
0006981532.tif 000006
（式中、ｐ、ｑ、ｒ、ｓはそれぞれ０〜２００の整数で、ｐ＋ｑ＋ｒ＋ｓ＝３〜２００であり、各繰り返し単位は直鎖状であっても分岐状であってもよく、各繰り返し単位同士はランダムに結合されていてよく、ｄは１〜３の整数であり、該単位は直鎖状であっても分岐状であってもよい。）
５．
上記式（１）〜（５）において、αが１であり、Ｒｆが下記一般式（７ａ）又は（７ｂ）で表される１価のフルオロオキシアルキレン基含有ポリマー残基である４に記載の含フッ素コーティング剤組成物。
【化６】
0006981532.tif 000007
（式中、ｔは３以上の整数である。ｐ’、ｑ’はそれぞれ１〜１９９の整数で、ｐ’＋ｑ’＝３〜２００であり、各繰り返し単位は直鎖状であっても分岐状であってもよく、各繰り返し単位同士はランダムに結合されていてよく、ｄは１〜３の整数であり、該単位は直鎖状であっても分岐状であってもよい。）
６．
上記式（１）〜（５）において、αが２であり、Ｒｆが下記一般式（８）で表される２価のフルオロオキシアルキレン基含有ポリマー残基であることを特徴とする２又は３に記載の含フッ素コーティング剤組成物。
【化７】
0006981532.tif 000008
（式中、ｐ、ｑ、ｒ、ｓはそれぞれ０〜２００の整数で、ｐ＋ｑ＋ｒ＋ｓ＝３〜２００であり、各繰り返し単位は直鎖状であっても分岐状であってもよく、各繰り返し単位同士はランダムに結合されていてよく、ｄは１〜３の整数であり、該単位は直鎖状であっても分岐状であってもよい。）
７．
上記式（１）〜（５）において、αが２であり、Ｒｆが下記一般式（９ａ）又は（９ｂ）で表される２価のフルオロオキシアルキレン基含有ポリマー残基であることを特徴とする６に記載の含フッ素コーティング剤組成物。
【化８】
0006981532.tif 000009
（式中、ｔは３以上の整数である。ｐ’、ｑ’はそれぞれ１〜１９９の整数で、ｐ’＋ｑ’＝３〜２００であり、各繰り返し単位は直鎖状であっても分岐状であってもよく、各繰り返し単位同士はランダムに結合されていてよく、ｄは１〜３の整数であり、該単位は直鎖状であっても分岐状であってもよい。）
８．
（Ａ）成分中のフルオロオキシアルキレン基含有ポリマー残基の数平均分子量が（Ｂ）成分のフルオロオキシアルキレン基含有ポリマーで変性されたシラザン単位中のフルオロオキシアルキレン基含有ポリマー残基の数平均分子量より大きいものである１〜７のいずれかに記載の含フッ素コーティング剤組成物。
９．
上記式（４）において、Ｙが、炭素数３〜１０のアルキレン基、炭素数６〜８のアリーレン基を含むアルキレン基、アルキレン基相互がシルアルキレン構造又はシルアリーレン構造を介して結合している２価の基、及びケイ素原子数２〜１０個の直鎖状又はケイ素原子数３〜１０個の分岐状もしくは環状の２〜４価のオルガノポリシロキサン残基の結合手に炭素数２〜１０のアルキレン基が結合している２〜４価の基からなる群より選ばれる基である３〜８のいずれかに記載の含フッ素コーティング剤組成物。
１０．
上記式（４ａ）において、Ｙ’が、炭素数２〜１０のアルキレン基、炭素数６〜８のアリーレン基を含むアルキレン基、ジオルガノシリレン基を含む炭素数２〜６のアルキレン基、アルキレン基相互がシルアルキレン構造又はシルアリーレン構造を介して結合している２価の基、及びケイ素原子数２〜１０個の直鎖状又はケイ素原子数３〜１０個の分岐状もしくは環状の２〜４価のオルガノポリシロキサン残基の結合手に炭素数２〜１０のアルキレン基が結合している２〜４価の基からなる群より選ばれる基である３〜９のいずれかに記載の含フッ素コーティング剤組成物。
１１．
上記式（４）、（４ａ）及び（５）において、Ｘがそれぞれ、水酸基、炭素数１〜１０のアルコキシ基、炭素数２〜１０のアルコキシアルコキシ基、炭素数１〜１０のアシロキシ基、炭素数２〜１０のアルケニルオキシ基及びハロゲン原子からなる群より選ばれるものである３〜１０のいずれかに記載の含フッ素コーティング剤組成物。
１２．
１〜１１のいずれかに記載の含フッ素コーティング剤組成物を含有する表面処理剤。
１３．
１２に記載の表面処理剤の硬化物からなる硬化被膜。
１４．
１３に記載の表面処理剤の硬化被膜を表面に有する物品。
【発明の効果】
【００１５】
本発明の含フッ素コーティング剤組成物は、特定のフルオロオキシアルキレン基含有ポリマー残基の数平均分子量を有する水酸基もしくは加水分解性基を含有したフルオロポリエーテル基含有ポリマーと、フルオロオキシアルキレン基含有ポリマーで変性された特定のフルオロオキシアルキレン基含有ポリマー残基の数平均分子量を有するシラザン単位からなるフルオロオキシアルキレン基含有ポリマー変性ポリシラザンを特定割合で混合させることで、水酸基もしくは加水分解性基部分が基材との密着性を強固にし、シラザン基を有するポリマーが耐候性に優れることから、該ポリマー及び／又はその部分（加水分解）縮合物を含有する含フッ素コーティング剤組成物を含有する表面処理剤にて表面処理された物品は、撥水撥油性に優れると共に、耐摩耗性、耐候性、耐アルカリ性に優れるものである。
【発明を実施するための形態】
【００１６】
本発明の含フッ素コーティング剤組成物は、（Ａ）フルオロオキシアルキレン基含有ポリマーで変性された水酸基もしくは加水分解性基含有シラン、シロキサン、及びそれらの部分（加水分解）縮合物から選ばれる１種又は２種以上と、（Ｂ）フルオロオキシアルキレン基含有ポリマーで変性されたシラザン単位からなるフルオロオキシアルキレン基含有ポリマー変性ポリシラザンとを含み、（Ａ）成分中のフルオロオキシアルキレン基含有ポリマー残基の数平均分子量が１，５００〜１０，０００であり、（Ｂ）成分のフルオロオキシアルキレン基含有ポリマーで変性されたシラザン単位中のフルオロオキシアルキレン基含有ポリマー残基の数平均分子量が５００〜６，０００であり、かつ、（Ａ）成分と（Ｂ）成分との混合質量比（（Ａ）：（Ｂ））が１０：９０〜９０：１０（但し、（Ａ）成分と（Ｂ）成分の混合質量比の合計は１００である）であることを特徴とする含フッ素コーティング剤組成物である。ここで好ましくは、（Ａ）成分と（Ｂ）成分との混合質量比（（Ａ）：（Ｂ））が１５：８５〜９０：１０であり、より好ましくは該混合質量比が３０：７０〜８５：１５であり、特に好ましくは４０：６０〜８０：２０（但し、（Ａ）成分と（Ｂ）成分との合計は１００）である含フッ素コーティング剤組成物である。上記配合割合において、（Ａ）成分が多すぎる又は（Ｂ）成分が少なすぎると良好な耐候性が得られず、（Ａ）成分が少なすぎる又は（Ｂ）成分が多すぎると良好な摩耗耐久性が得られないことから、混合質量比が上記の範囲外の含フッ素コーティング剤組成物は、良好な摩耗耐久性、耐候性の両立ができなくなる。
【００１７】
（Ａ）成分中のフルオロオキシアルキレン基含有ポリマー残基（即ち、パーフルオロポリエーテル鎖）の数平均分子量は、１，５００〜１０，０００であり、好ましくは１，５００〜８，０００であり、特に好ましくは２，０００〜７，０００であり、（Ｂ）成分のフルオロオキシアルキレン基含有ポリマーで変性されたシラザン単位中のフルオロオキシアルキレン基含有ポリマー残基（パーフルオロポリエーテル鎖）の数平均分子量は、５００〜６，０００であり、好ましくは５００〜５，０００であり、特に好ましくは７００〜４，０００であり、更に好ましくは７００〜１，５００である。（Ａ）成分中のフルオロオキシアルキレン基含有ポリマー残基の数平均分子量が小さすぎても、あるいは大きすぎても、得られる撥水撥油性（防汚性）の硬化被膜が耐摩耗性、耐候性及び／又は耐アルカリ性に劣るものとなる。また、同様に、（Ｂ）成分のフルオロオキシアルキレン基含有ポリマーで変性されたシラザン単位中のフルオロオキシアルキレン基含有ポリマー残基の数平均分子量が小さすぎても、あるいは大きすぎても、得られる撥水撥油性（防汚性）の硬化被膜が耐摩耗性、耐候性及び／又は耐アルカリ性に劣るものとなる。
また、本発明においては、（Ａ）成分中のパーフルオロポリエーテル鎖（即ち、フルオロオキシアルキレン基含有ポリマー残基）の数平均分子量が（Ｂ）成分のフルオロオキシアルキレン基含有ポリマーで変性されたシラザン単位中のパーフルオロポリエーテル鎖（フルオロオキシアルキレン基含有ポリマー残基）の数平均分子量よりも大きいときに特に良好な摩耗耐久性、耐候性が得られる。（Ａ）成分中のパーフルオロポリエーテル鎖の数平均分子量が相対的に小さい場合、又は（Ｂ）成分のフルオロオキシアルキレン基含有ポリマーで変性されたシラザン単位中のパーフルオロポリエーテル鎖の数平均分子量が相対的に大きい場合は、撥水撥油性や低動摩擦性を発揮できない場合があり、良好な摩耗耐久性が得られない。（Ｂ）成分は、末端のシラザン部分が基材と分子同士で結合するため、耐候性に優れるが、分子が長すぎると、分子同士の結合が弱まるため、耐候性が悪くなると考えられる。
なお、本発明において、パーフルオロポリエーテル鎖の数平均分子量は、19Ｆ−ＮＭＲにより測定することができる。
【００１８】
本発明の含フッ素コーティング剤組成物は、上記（Ａ）成分と（Ｂ）成分とを特定割合で混合することにより、基材密着性が向上し、撥水撥油性に優れると共に、摩耗耐久性、耐候性及び耐アルカリ性に優れるものとなる。
【００１９】
以下、本発明の含フッ素コーティング剤組成物について詳述する。
【００２０】
（Ａ）成分
（Ａ）成分は、フルオロオキシアルキレン基含有ポリマー（即ち、１価又は２価のパーフルオロポリエーテル鎖）で変性された水酸基もしくは加水分解性基含有シラン、シロキサン、及びそれらの部分（加水分解）縮合物（即ち、該化合物中の水酸基もしくは加水分解性基含有シリル基を部分的に（加水分解）縮合して生成する、分子中に２個以上、好ましくは３個以上の残存水酸基もしくは加水分解性基を有するオルガノシロキサンオリゴマー）から選ばれるものであり、好適には、下記一般式（１）又は（２）で表されるフルオロオキシアルキレン基含有ポリマーで変性された水酸基もしくは加水分解性基含有シラン、シロキサン、及びそれらの部分（加水分解）縮合物から選ばれるものである。
Ｒｆ−［Ａ（Ｖ）β］α          （１）
（式中、Ｒｆは１価又は２価のフルオロオキシアルキレン基含有ポリマー残基であり、Ａは独立に酸素原子、ケイ素原子もしくは窒素原子を含んでいてもよく、フッ素置換されていてもよい２〜１０価の有機基であり、Ｖは独立に末端に水酸基又は加水分解性基を有するシリル基を含有する１価の基である。αは１又は２であり、βは１〜９の整数である。）
Ｒｆ−［Ｑ−（Ｇ）δ−Ｂ］α          （２）
（式中、Ｒｆ、αは上記と同じであり、Ｑは独立に単結合又は、酸素原子、ケイ素原子もしくは窒素原子を含んでいてもよい２価の有機基であり、Ｇは独立に酸素原子を含んでいてもよく、水酸基又は加水分解性基を有するシリル基を含有する２価の有機基である。Ｂは独立に水素原子、炭素数１〜４のアルキル基又はハロゲン原子であり、δは１〜１０の整数である。）
【００２１】
（Ａ）成分として、更に好ましくは、下記一般式（４）又は（５）で表されるフルオロオキシアルキレン基含有ポリマーで変性された水酸基もしくは加水分解性基含有シラン、シロキサン、及びそれらの部分（加水分解）縮合物から選ばれるものである。
【化９】
0006981532.tif 000010
［式中、Ｒｆ、αは上記と同じである。Ｙは独立にケイ素原子、シロキサン結合、シルアルキレン構造及びシルアリーレン構造から選ばれる１種又は２種以上を有していてもよい２〜６価の有機基であり、Ｒは独立に炭素数１〜４のアルキル基又はフェニル基であり、Ｘは独立に水酸基又は加水分解性基であり、ｎは１〜３の整数であり、ｍは１〜５の整数であり、Ｗは独立に水素原子、又は下記式（４ａ）もしくは（４ｂ）
【化１０】
0006981532.tif 000011
（式中、Ｒ、Ｘ、ｎは上記と同じであり、Ｙ’はケイ素原子及び／又はシロキサン結合を有していてもよい２〜６価の有機基であり、ａは１〜５の整数である。）
【化１１】
0006981532.tif 000012
（式中、Ｒは上記と同じであり、Ｔは単結合、２価のシロキサン結合又はシリレン基であり、Ｌは独立に炭素数１〜４のアルキレン基であり、ｂは１〜２０の整数である。）
で表される基である。］
【化１２】
0006981532.tif 000013
［式中、Ｒｆ、Ｘ、Ｒ、ｎ、αは上記と同じであり、Ｄは独立に単結合、又はエーテル結合及び／又はケイ素原子を含んでいてもよく、フッ素置換されていてもよい２価の有機基であり、Ｚは独立に単結合、−Ｃ（Ｊ）＝〔Ｊはアルキル基、ヒドロキシル基もしくはＫ3ＳｉＯ−（Ｋは独立に水素原子、アルキル基、アリール基又はアルコキシ基）で示されるシリルエーテル基〕で示される３価の基、−Ｓｉ（Ｌ’）＝（Ｌ’はアルキル基）で示される３価の基、−Ｃ≡で示される４価の基、−Ｓｉ≡で示される４価の基、及び２〜８価のシロキサン残基から選ばれる基であり、Ｅは独立に酸素原子、ジオルガノシリレン基及びジオルガノシロキサン構造から選ばれる１種又は２種以上を含んでいてもよい炭素数１〜５のアルキレン基であり、ｍ’は１〜７の整数である。］
【００２２】
上記式（１）、（２）、（４）及び（５）において、Ｒｆは１価又は２価のフルオロオキシアルキレン基含有ポリマー残基である。ここで、αが１の場合、Ｒｆは１価のフルオロオキシアルキレン基含有ポリマー残基（１価のパーフルオロポリエーテル鎖）であり、Ｒｆとしては、下記一般式（６）で表される１価のフルオロオキシアルキレン基含有ポリマー残基であることが好ましい。
【化１３】
0006981532.tif 000014
（式中、ｐ、ｑ、ｒ、ｓはそれぞれ０〜２００の整数で、ｐ＋ｑ＋ｒ＋ｓ＝３〜２００であり、各繰り返し単位は直鎖状であっても分岐状であってもよく、各繰り返し単位同士はランダムに結合されていてよく、ｄは１〜３の整数であり、該単位は直鎖状であっても分岐状であってもよい。）
【００２３】
更にＲｆとしては、下記一般式（７ａ）又は（７ｂ）で表される１価のフルオロオキシアルキレン基含有ポリマー残基であることがより好ましい。
【化１４】
0006981532.tif 000015
（式中、ｔは３以上の整数である。ｐ’、ｑ’はそれぞれ１〜１９９の整数で、ｐ’＋ｑ’＝３〜２００であり、各繰り返し単位は直鎖状であっても分岐状であってもよく、各繰り返し単位同士はランダムに結合されていてよく、ｄは上記と同じである。）
【００２４】
また、上記式（１）、（２）、（４）及び（５）において、αが２の場合、Ｒｆは２価のフルオロオキシアルキレン基含有ポリマー残基（２価のパーフルオロポリエーテル鎖）であり、Ｒｆとしては、下記式（８）で表される２価のフルオロオキシアルキレン基含有ポリマー残基であることが好ましい。
【化１５】
0006981532.tif 000016
（式中、ｐ、ｑ、ｒ、ｓはそれぞれ０〜２００の整数で、ｐ＋ｑ＋ｒ＋ｓ＝３〜２００であり、各繰り返し単位は直鎖状であっても分岐状であってもよく、各繰り返し単位同士はランダムに結合されていてよく、ｄは１〜３の整数であり、該単位は直鎖状であっても分岐状であってもよい。）
【００２５】
更にＲｆとしては、下記一般式（９ａ）又は（９ｂ）で表される２価のフルオロオキシアルキレン基含有ポリマー残基であることがより好ましい。
【化１６】
0006981532.tif 000017
（式中、ｔは３以上の整数である。ｐ’、ｑ’はそれぞれ１〜１９９の整数で、ｐ’＋ｑ’＝３〜２００であり、各繰り返し単位は直鎖状であっても分岐状であってもよく、各繰り返し単位同士はランダムに結合されていてよく、ｄは上記と同じである。）
【００２６】
上記式（６）、（８）において、ｐ、ｑ、ｒ、ｓはそれぞれ０〜２００の整数、好ましくは、ｐは５〜１００の整数、ｑは５〜１００の整数、ｒは０〜１００の整数、ｓは０〜１００の整数であり、ｐ＋ｑ＋ｒ＋ｓ＝３〜２００、好ましくは１０〜１０５、より好ましくは１０〜１００の整数であり、各繰り返し単位は直鎖状であっても分岐状であってもよく、各繰り返し単位同士はランダムに結合されていてよい。より好ましくはｐ＋ｑは１０〜１０５、特に１５〜６０の整数であり、ｒ＝ｓ＝０である。ｐ＋ｑ＋ｒ＋ｓが上記上限値より小さければ密着性や硬化性が良好であり、上記下限値より大きければフルオロポリエーテル基の特徴を十分に発揮することができるので好ましい。
【００２７】
上記式（７ａ）、（９ａ）において、ｔは３以上の整数、好ましくは３〜５０の整数、より好ましくは３〜４０の整数である。
また、上記式（７ｂ）、（９ｂ）において、ｐ’、ｑ’はそれぞれ１〜１９９の整数、好ましくは５〜１００の整数で、ｐ’＋ｑ’＝３〜２００、好ましくは１０〜１０５の整数であり、各繰り返し単位は直鎖状であっても分岐状であってもよく、各繰り返し単位同士はランダムに結合されていてよい。
【００２８】
１価又は２価のＲｆとして、具体的には、下記のものを例示することができる。
【化１７】
0006981532.tif 000018
（式中、ｐ”、ｑ”、ｒ’、ｓ’はそれぞれ１〜１９９の整数であり、ｐ”、ｑ”、ｒ’、ｓ’の合計は３〜２００である。ｕは１〜２４の整数、ｖは１〜２４の整数である。各繰り返し単位はランダムに結合されていてよい。）
【００２９】
上記式（１）、（２）、（４）及び（５）において、αは１又は２である。
【００３０】
上記式（１）において、Ａは独立に酸素原子（例えば、エーテル結合、（ポリ）オキシアルキレン構造等）、ケイ素原子（例えば、ジオルガノシリレン基、トリオルガノシリル基、トリオルガノシロキシ基、直鎖状、分岐鎖状又は環状のオルガノ（ポリ）シロキサン構造等）もしくは窒素原子（例えば、アミノ基、イミノ基、アミド結合等）を含んでいてもよく、フッ素置換されていてもよい２〜１０価、好ましくは２〜８価、より好ましくは２〜７価の有機基（例えば、置換又は非置換の、アルキレン基、アリーレン基、アルキレン・アリーレン基等）であり、好ましくは酸素原子、ケイ素原子もしくは窒素原子を含んでいてもよく、フッ素置換されていてもよい２〜１０価、好ましくは２〜８価、より好ましくは２〜７価の炭化水素基であり、フルオロオキシアルキレン基含有ポリマー残基と水酸基及び／又は加水分解性基含有シリル基との連結基である。
【００３１】
具体的には、下記のものを例示することができる。
【化１８】
0006981532.tif 000019
【化１９】
0006981532.tif 000020
【化２０】
0006981532.tif 000021
【化２１】
0006981532.tif 000022
【化２２】
0006981532.tif 000023
【化２３】
0006981532.tif 000024
【化２４】
0006981532.tif 000025
【化２５】
0006981532.tif 000026
【００３２】
上記式（１）において、Ｖは独立に末端に水酸基又は加水分解性基を有するシリル基を含有する１価の基であり、具体的には、下記に示す構造が例示できる。
【化２６】
0006981532.tif 000027
【化２７】
0006981532.tif 000028
（式中、Ｒは独立に炭素数１〜４のアルキル基又はフェニル基であり、Ｘは独立に水酸基又は加水分解性基であり、Ｍは単結合又は炭素数１〜２０のフッ素置換されていてもよい２価の有機基であり、ｂ’は２〜６の整数であり、ｅは１〜５０の整数であり、ｙは０〜１０の整数であり、ｚは独立に１〜１０の整数であり、ｎは１〜３の整数である。）
【００３３】
ここで、上記式において、Ｒは炭素数１〜４のメチル基、エチル基、プロピル基、ブチル基等のアルキル基、又はフェニル基である。
また、Ｘは水酸基又は加水分解性基である。このようなＸとしては、水酸基、メトキシ基、エトキシ基、プロポキシ基、ブトキシ基などの炭素数１〜１０のアルコキシ基、メトキシメトキシ基、メトキシエトキシ基などの炭素数２〜１０のアルコキシアルコキシ基、アセトキシ基などの炭素数１〜１０のアシロキシ基、イソプロペノキシ基などの炭素数２〜１０のアルケニルオキシ基、フッ素原子、塩素原子、臭素原子、ヨウ素原子等のハロゲン原子などが挙げられる。中でもメトキシ基、エトキシ基が好適である。
ｎは１〜３の整数であり、好ましくは２又は３であり、より好ましくは３である。
【００３４】
また、上記式において、Ｍは単結合又は炭素数１〜２０、好ましくは炭素数２〜８のフッ素置換されていてもよい２価の有機基、好ましくは２価炭化水素基であり、２価炭化水素基としては、メチレン基、エチレン基、プロピレン基（トリメチレン基、メチルエチレン基）、ブチレン基（テトラメチレン基、メチルプロピレン基）、ヘキサメチレン基、オクタメチレン基等のアルキレン基、フェニレン基等のアリーレン基、又はこれらの基の２種以上の組み合わせ（アルキレン・アリーレン基等）などや、これらの基の水素原子の一部又は全部がフッ素原子で置換されたもの等が挙げられる。Ｍとしては、エチレン基、プロピレン基、フェニレン基が好ましい。
【００３５】
上記式において、ｂ’は２〜６の整数、好ましくは２〜４の整数であり、ｅは１〜５０の整数、好ましくは１〜１０の整数であり、ｙは０〜１０の整数、好ましくは２〜８の整数であり、ｚは１〜１０の整数、好ましくは２〜８の整数である。
【００３６】
また上記式（１）において、βは１〜９、好ましくは１〜７の整数であり、より好ましくは１〜６の整数である。
【００３７】
上記式（２）において、Ｑは独立に単結合又は、酸素原子、ケイ素原子もしくは窒素原子を含んでいてもよい２価の有機基であり、Ｒｆ基とＧ基との連結基である。Ｑとして、具体的には、アミド結合、エーテル結合（例えば、（ポリ）オキシアルキレン構造等）、エステル結合、ジメチルシリレン基等のジオルガノシリレン基、−Ｓｉ［−ＯＨ］［−（ＣＨ2）f−Ｓｉ（ＣＨ3）3］−（ｆは２〜４の整数）で示される基、ジオルガノシロキサン基からなる群より選ばれる１種又は２種以上の構造を含んでいてもよい非置換又は置換の炭素数２〜１２の２価の有機基（例えば、置換又は非置換の、アルキレン基、アリーレン基、アルキレン・アリーレン基等）が例示でき、好ましくは前記構造を含んでいてもよい非置換又は置換の炭素数２〜１２の２価の炭化水素基である。
【００３８】
このようなＱの２価の有機基としては、例えば下記の基が挙げられる。
【化２８】
0006981532.tif 000029
【化２９】
0006981532.tif 000030
【化３０】
0006981532.tif 000031
【化３１】
0006981532.tif 000032
（式中、ｆ、ｆ’はそれぞれ２〜４の整数であり、ｃは１〜４の整数であり、ｅは１〜５０の整数である。）
【００３９】
上記式（２）において、Ｇは独立に、例えば（ポリ）オキシアルキレン構造等の形態でエーテル結合などの酸素原子を含んでいてもよく、水酸基又は加水分解性基を有するシリル基を含有する２価の有機基であり、具体的には、下記の基が挙げられる。
【化３２】
0006981532.tif 000033
【化３３】
0006981532.tif 000034
【化３４】
0006981532.tif 000035
（式中、Ｘ、ｆ’は上記と同じであり、ｄ’は０〜１０の整数、好ましくは０〜８の整数であり、ｅ’は２〜１０の整数、好ましくは３〜８の整数である。）
【００４０】
上記式（２）において、Ｂは独立に水素原子、炭素数１〜４のメチル基、エチル基、プロピル基、ブチル基等のアルキル基、又はフッ素原子、塩素原子、臭素原子、ヨウ素原子等のハロゲン原子である。
また、上記式（２）において、δは１〜１０の整数、好ましくは２〜８の整数である。
【００４１】
上記式（４）において、Ｙは独立にケイ素原子、シロキサン結合、シルアルキレン構造及びシルアリーレン構造から選ばれる１種又は２種以上を有していてもよい２〜６価、好ましくは２〜４価、より好ましくは２価の有機基であり、好ましくはケイ素原子、シロキサン結合、シルアルキレン構造及びシルアリーレン構造から選ばれる１種又は２種以上を有していてもよい２〜６価、好ましくは２〜４価、より好ましくは２価の炭化水素基であり、Ｙとして、具体的には、プロピレン基（トリメチレン基、メチルエチレン基）、ブチレン基（テトラメチレン基、メチルプロピレン基）、ヘキサメチレン基等の炭素数３〜１０のアルキレン基、フェニレン基等の炭素数６〜８のアリーレン基を含むアルキレン基（例えば、炭素数８〜１６のアルキレン・アリーレン基等）、アルキレン基相互がシルアルキレン構造又はシルアリーレン構造を介して結合している２価の基、ケイ素原子数２〜１０個、好ましくは２〜５個の直鎖状、分岐状又は環状の２〜６価のオルガノポリシロキサン残基の結合手に炭素数２〜１０のアルキレン基が結合している２〜６価の基などが挙げられ、好ましくは炭素数３〜１０のアルキレン基、炭素数６〜８のアリーレン基、特にフェニレン基を含むアルキレン基、アルキレン基相互がシルアルキレン構造又はシルアリーレン構造を介して結合している２価の基、ケイ素原子数２〜１０個の直鎖状又はケイ素原子数３〜１０個の分岐状もしくは環状の２〜４価のオルガノポリシロキサン残基の結合手に炭素数２〜１０のアルキレン基が結合している２〜４価の基であり、更に好ましくは炭素数３〜６のアルキレン基である。
【００４２】
ここで、シルアルキレン構造、シルアリーレン構造としては、下記に示すものが例示できる。
【化３５】
0006981532.tif 000036
（式中、Ｒ1はメチル基、エチル基、プロピル基、ブチル基等の炭素数１〜４のアルキル基、フェニル基等の炭素数６〜１０のアリール基であり、Ｒ1は同一でも異なっていてもよい。Ｒ2はメチレン基、エチレン基、プロピレン基（トリメチレン基、メチルエチレン基）等の炭素数１〜４のアルキレン基、フェニレン基等の炭素数６〜１０のアリーレン基である。）
【００４３】
また、ケイ素原子数２〜１０個、好ましくは２〜５個の直鎖状、分岐状又は環状の２〜６価のオルガノポリシロキサン残基としては、下記に示すものが例示できる。
【化３６】
0006981532.tif 000037
【化３７】
0006981532.tif 000038
（式中、Ｒ1は上記と同じである。ｇは１〜９、好ましくは１〜４の整数であり、ｈは２〜６、好ましくは２〜４の整数、ｊは０〜８の整数、好ましくは０又は１で、ｈ＋ｊは３〜１０、好ましくは３〜５の整数であり、ｋは１〜３の整数であり、好ましくは２又は３である。）
【００４４】
Ｙの具体例としては、例えば、下記の基が挙げられる。
【化３８】
0006981532.tif 000039
【００４５】
上記式（４）において、ｍは１〜５の整数であり、好ましくは１〜４の整数である。
【００４６】
上記式（４）において、Ｗは独立に水素原子、又は下記式（４ａ）もしくは（４ｂ）で表される基である。
【化３９】
0006981532.tif 000040
（式中、Ｒ、Ｘ、ｎは上記と同じであり、Ｙ’はケイ素原子及び／又はシロキサン結合を有していてもよい２〜６価の有機基であり、ａは１〜５の整数、好ましくは１〜３の整数である。）
【化４０】
0006981532.tif 000041
（式中、Ｒは上記と同じであり、Ｔは単結合、２価のシロキサン結合又はシリレン基であり、Ｌは独立に炭素数１〜４のアルキレン基であり、ｂは１〜２０の整数である。）
【００４７】
上記式（４ａ）において、Ｙ’はケイ素原子及び／又はシロキサン結合を有していてもよい２〜６価、好ましくは２〜４価、より好ましくは２価の有機基であり、好ましくはケイ素原子及び／又はシロキサン結合を有していてもよい２〜６価、好ましくは２〜４価、より好ましくは２価の炭化水素基である。
Ｙ’として、具体的には、エチレン基、プロピレン基（トリメチレン基、メチルエチレン基）、ブチレン基（テトラメチレン基、メチルプロピレン基）、ヘキサメチレン基等の炭素数２〜１０、特に炭素数３〜１０のアルキレン基、フェニレン基等の炭素数６〜１０、特に炭素数６〜８のアリーレン基を含むアルキレン基（例えば、炭素数８〜１６のアルキレン・アリーレン基等）、炭素数２〜１０のオキシアルキレン基、ジメチルシリレン基やジエチルシリレン基等のジオルガノシリレン基を含む炭素数２〜６のアルキレン基、アルキレン基相互がシルアルキレン構造又はシルアリーレン構造を介して結合している２価の基、ケイ素原子数２〜１０個、好ましくは２〜５個の直鎖状、分岐状又は環状の２〜６価のオルガノポリシロキサン残基を含む炭素数２〜６のアルキレン基、ケイ素原子数２〜１０個、好ましくは２〜５個の直鎖状、分岐状又は環状の２〜６価のオルガノポリシロキサン残基の結合手に炭素数２〜１０のアルキレン基が結合している２〜６価の基などが挙げられ、好ましくは炭素数３〜１０のアルキレン基、フェニレン基を含むアルキレン基、ジメチルシリレン基を含む炭素数２〜６のアルキレン基、アルキレン基相互がシルアルキレン構造又はシルアリーレン構造を介して結合している２価の基、ケイ素原子数２〜１０個の直鎖状の２価のオルガノポリシロキサン残基を含む炭素数２〜６のアルキレン基、ケイ素原子数２〜１０個の直鎖状又はケイ素原子数３〜１０個の分岐状もしくは環状の２〜４価のオルガノポリシロキサン残基の結合手に炭素数２〜１０のアルキレン基が結合している２〜４価の基であり、更に好ましくは炭素数３〜６のアルキレン基である。
【００４８】
ここで、シルアルキレン構造、シルアリーレン構造、及びケイ素原子数２〜１０個、好ましくは２〜５個の直鎖状、分岐状又は環状の２〜６価のオルガノポリシロキサン残基としては、上述したものと同様のものが例示できる。
【００４９】
Ｙ’の具体例としては、例えば、下記の基が挙げられる。
【化４１】
0006981532.tif 000042
【化４２】
0006981532.tif 000043
【００５０】
上記式（４ａ）において、ａは１〜５の整数であり、好ましくは１〜３の整数であり、より好ましくは１である。
【００５１】
上記式（４ｂ）において、Ｔは単結合、２価のシロキサン結合又はシリレン基であり、具体的には、単結合、ケイ素原子数２〜１０個の直鎖状又はケイ素原子数３〜１０個の分岐状もしくは環状の２価のオルガノポリシロキサン残基、ケイ素原子数２〜１０個の直鎖状のシルアルキレン構造又はシルアリーレン構造からなる群より選ばれる基であり、好ましくは単結合、ケイ素原子数２〜４個の直鎖状の２価のオルガノポリシロキサン残基、シルアルキレン構造又はシルアリーレン構造であり、更に好ましくは単結合である。
【００５２】
ここで、ケイ素原子数２〜１０個、好ましくは２〜４個の直鎖状の２価のオルガノポリシロキサン残基、ケイ素原子数２〜１０個の分岐状もしくは環状の２価のオルガノポリシロキサン残基、ケイ素原子数２〜１０個のシルアルキレン構造及びシルアリーレン構造としては、上述したものと同様のものが例示できる。
【００５３】
Ｔの２価のシロキサン結合及びシリレン基（シルアルキレン構造、シルアリーレン構造を含む）の具体例としては、例えば、下記の基が挙げられる。
【化４３】
0006981532.tif 000044
【００５４】
上記式（４ｂ）において、Ｌは独立にメチレン基、エチレン基、プロピレン基、ブチレン基等の炭素数１〜４のアルキレン基であり、炭素数は単一でも混合されていてもよい。
ｂは１〜２０の整数であり、好ましくは１〜１０の整数である。
【００５５】
上記式（５）において、Ｄは独立に単結合、又はエーテル結合及び／又はケイ素原子を含んでいてもよく、フッ素置換されていてもよい２価の有機基であり、好ましくは単結合、又はエーテル結合及び／又はケイ素原子（ジオルガノシリレン基）を含んでいてもよい炭素数２〜６のアルキレン基、エーテル結合及び／又はケイ素原子（ジオルガノシリレン基）を含んでいてもよい炭素数２〜６のアルキレン基及び炭素数６〜１０のアリーレン基等の２価の炭化水素基であり、更に好ましくはエーテル結合、ジオルガノシリレン基、シルアルキレン構造及びシルアリーレン構造から選ばれる１種又は２種以上を有していてもよい２価の炭化水素基であり、具体的には、エチレン基、プロピレン基（トリメチレン基、メチルエチレン基）、ブチレン基（テトラメチレン基、メチルプロピレン基）、ヘキサメチレン基等の炭素数２〜６のアルキレン基、フェニレン基等の炭素数６〜１０のアリーレン基を含むアルキレン基（例えば、炭素数８〜１６のアルキレン・アリーレン基等）、炭素数２〜６のオキシアルキレン基、ジメチルシリレン基やジエチルシリレン基等のジオルガノシリレン基を含む炭素数２〜６のアルキレン基、シルアルキレン基、シルアリーレン基、炭素数２〜６のアルキレン基又は炭素数２〜６のオキシアルキレン基がシルアルキレン構造又はシルアリーレン構造と結合している２価の基、炭素数２〜６のアルキレン基及び／又は炭素数２〜６のオキシアルキレン基相互がシルアルキレン構造又はシルアリーレン構造を介して結合している２価の基などが挙げられる。
【００５６】
ここで、シルアルキレン構造、シルアリーレン構造としては、上述したものと同様のものが例示できる。
【００５７】
Ｄとして、具体的には、下記に示す基が挙げられる。
【化４４】
0006981532.tif 000045
【化４５】
0006981532.tif 000046
【００５８】
上記式（５）において、Ｚは独立に単結合、−Ｃ（Ｊ）＝〔Ｊは好ましくは炭素数１〜３のアルキル基、ヒドロキシル基もしくはＫ3ＳｉＯ−（Ｋは独立に水素原子、好ましくは炭素数１〜３のアルキル基、炭素数６〜１０のフェニル基等のアリール基又は好ましくは炭素数１〜３のアルコキシ基）で示されるシリルエーテル基〕で示される３価の基、−Ｓｉ（Ｌ’）＝（Ｌ’は好ましくは炭素数１〜３のアルキル基）で示される３価の基、−Ｃ≡で示される４価の基、−Ｓｉ≡で示される４価の基、及び２〜８価、好ましくは２〜４価のシロキサン残基から選ばれる基であり、シロキサン結合を含む場合には、ケイ素原子数２〜１３個、好ましくはケイ素原子数２〜５個の鎖状、分岐状又は環状オルガノポリシロキサン残基であることが好ましい。
該オルガノポリシロキサン残基は、炭素数１〜８、より好ましくは１〜４のメチル基、エチル基、プロピル基、ブチル基等のアルキル基又はフェニル基を有するものがよい。
【００５９】
このようなＺとしては、単結合、及び下記に示すものが挙げられる。
【化４６】
0006981532.tif 000047
【００６０】
【化４７】
0006981532.tif 000048
【００６１】
【化４８】
0006981532.tif 000049
（式中、Ｍｅはメチル基である。）
【００６２】
上記式（５）において、Ｅは独立に酸素原子、ジメチルシリレン基等のジオルガノシリレン基及びジメチルシロキサン等のジオルガノシロキサン構造から選ばれる１種又は２種以上を含んでいてもよい炭素数１〜５のアルキレン基であり、具体的には、下記に示す基が挙げられる。
【化４９】
0006981532.tif 000050
【００６３】
上記一般式（５）において、ｍ’は１〜７の整数であり、好ましくは１〜３の整数である。
【００６４】
式（１）、式（４）又は式（５）で表されるフルオロオキシアルキレン基含有ポリマーで変性された加水分解性基含有シラン、シロキサンの構造として、下記構造が挙げられる。
【化５０】
0006981532.tif 000051
【化５１】
0006981532.tif 000052
【化５２】
0006981532.tif 000053
【化５３】
0006981532.tif 000054
【化５４】
0006981532.tif 000055
【化５５】
0006981532.tif 000056
【化５６】
0006981532.tif 000057
【化５７】
0006981532.tif 000058
【化５８】
0006981532.tif 000059
【化５９】
0006981532.tif 000060
【化６０】
0006981532.tif 000061
【化６１】
0006981532.tif 000062
【化６２】
0006981532.tif 000063
【化６３】
0006981532.tif 000064
（式中、ｐ１は５〜１００の整数、ｑ１は５〜１００の整数で、ｐ１＋ｑ１は１０〜１０５の整数で、ｔ１は３〜１００の整数である。括弧内に示される各単位はランダムに結合されていてよい。）
【００６５】
式（２）で表されるフルオロオキシアルキレン基含有ポリマーで変性された加水分解性基含有シラン、シロキサンの構造として、下記構造が挙げられる。
【化６４】
0006981532.tif 000065
【化６５】
0006981532.tif 000066
【化６６】
0006981532.tif 000067
【化６７】
0006981532.tif 000068
【化６８】
0006981532.tif 000069
【化６９】
0006981532.tif 000070
【化７０】
0006981532.tif 000071
【化７１】
0006981532.tif 000072
【化７２】
0006981532.tif 000073
【化７３】
0006981532.tif 000074
【化７４】
0006981532.tif 000075
【化７５】
0006981532.tif 000076
【化７６】
0006981532.tif 000077
（式中、ｐ１は５〜１００の整数、ｑ１は５〜１００の整数で、ｐ１＋ｑ１は１０〜１０５の整数であり、ｒ１は１〜１００の整数、ｓ１は１〜１００の整数で、ｐ１＋ｑ１＋ｒ１＋ｓ１は１２〜１９９の整数である。括弧内に示される各単位はランダムに結合されていてよい。）
【００６６】
（Ｂ）成分
（Ｂ）成分は、フルオロオキシアルキレン基含有ポリマーで変性されたシラザン単位からなるフルオロオキシアルキレン基含有ポリマー変性ポリシラザンであり、好適には、下記一般式（３）
Ｒｆ−［Ａ’−Ｓｉ（ＮＨ）1.5］α          （３）
（式中、Ｒｆ、αは上記と同じであり、Ａ’は独立に酸素原子、ケイ素原子もしくは窒素原子を含んでいてもよく、フッ素置換されていてもよい２価の有機基である。）
で表されるフルオロオキシアルキレン基含有ポリマーで変性されたシラザン単位からなるフルオロオキシアルキレン基含有ポリマー変性ポリシラザンである。
【００６７】
上記式（３）において、Ｒｆは上記と同じであり、Ｒｆは上記式（１）のＲｆとして例示したものと同様のものを例示することができる。
上記式（３）において、αは１又は２であり、好適には１である。
【００６８】
上記式（３）において、Ａ’は独立に酸素原子、ケイ素原子もしくは窒素原子を含んでいてもよく、フッ素置換されていてもよい２価の有機基であり、酸素原子、ケイ素原子もしくは窒素原子を含んでいてもよく、フッ素置換されていてもよい炭素数２〜２０、特に炭素数２〜１０の２価炭化水素基であることが好ましく、フルオロオキシアルキレン基含有ポリマー残基とシラザン基との連結基である。
Ａ’としては、−ＣＨ2ＣＨ2−、−ＣＨ2ＣＨ2ＣＨ2−等の炭素数２〜１０、特に炭素数２〜４のアルキレン基；−ＣＨ2ＯＣＨ2ＣＨ2ＣＨ2−等の炭素数２〜１０、特に炭素数２〜４のオキシアルキレン基；式−ＣＯＮＲ3−（ここで、Ｒ3は水素原子又は炭素数１〜５、好ましくは１〜３の低級アルキル基）で表されるアミド基、炭素数２〜６のアルキレン基相互がシルアルキレン構造又はシルアリーレン構造を介して結合している２価の基；及びこれらの２種以上が結合した基であることが好ましい。
【００６９】
Ａ’として、より好ましくは、下記のものを例示することができる。
【化７７】
0006981532.tif 000078
【００７０】
（Ｂ）成分のフルオロオキシアルキレン基含有ポリマーで変性されたシラザン単位からなるフルオロオキシアルキレン基含有ポリマー変性ポリシラザンは、好適には、上記式（３）で表されるフルオロオキシアルキレン基含有ポリマーで変性されたシラザン単位から構成されるポリシラザン化合物であり、上記式（３）で表されるフルオロオキシアルキレン基含有ポリマーで変性されたシラザン単位の構造として、下記構造が挙げられる。
【化７８】
0006981532.tif 000079
（式中、ｐ１、ｑ１、ｒ１、ｓ１、ｔ１は上記と同じである。）
【００７１】
本発明は、上述した（Ａ）フルオロオキシアルキレン基含有ポリマーで変性された水酸基もしくは加水分解性基含有シラン又はシロキサン、及びこの部分（加水分解）縮合物から選ばれる１種又は２種以上と、（Ｂ）フルオロオキシアルキレン基含有ポリマーで変性されたシラザン単位からなるフルオロオキシアルキレン基含有ポリマー変性ポリシラザンとを、（Ａ）成分と（Ｂ）成分との混合質量比（（Ａ）：（Ｂ））が１０：９０〜９０：１０（但し、（Ａ）成分と（Ｂ）成分の混合質量比の合計は１００である）で混合した含フッ素コーティング剤組成物を含有する表面処理剤を提供する。
【００７２】
表面処理剤には、必要に応じて、加水分解縮合触媒、例えば、有機錫化合物（ジブチル錫ジメトキシド、ジラウリン酸ジブチル錫など）、有機チタン化合物（テトラｎ−ブチルチタネートなど）、有機酸（酢酸、メタンスルホン酸、フッ素変性カルボン酸など）、無機酸（塩酸、硫酸など）を添加してもよい。
【００７３】
該表面処理剤は、適当な溶剤を含んでいてもよい。このような溶剤としては、フッ素変性脂肪族炭化水素系溶剤（パーフルオロヘプタン、パーフルオロオクタンなど）、フッ素変性芳香族炭化水素系溶剤（１，３−ビス（トリフルオロメチル）ベンゼンなど）、フッ素変性エーテル系溶剤（メチルパーフルオロブチルエーテル、エチルパーフルオロブチルエーテル、パーフルオロ（２−ブチルテトラヒドロフラン）など）、フッ素変性アルキルアミン系溶剤（パーフルオロトリブチルアミン、パーフルオロトリペンチルアミンなど）、炭化水素系溶剤（石油ベンジン、トルエン、キシレンなど）、ケトン系溶剤（アセトン、メチルエチルケトン、メチルイソブチルケトンなど）を例示することができる。これらの中では、溶解性、濡れ性などの点で、フッ素変性された溶剤が望ましく、特には、１，３−ビス（トリフルオロメチル）ベンゼン、パーフルオロ（２−ブチルテトラヒドロフラン）、パーフルオロトリブチルアミン、エチルパーフルオロブチルエーテルが好ましい。
【００７４】
上記溶剤はその２種以上を混合してもよく、フルオロポリエーテル基含有ポリマー及びその部分（加水分解）縮合物を均一に溶解させることが好ましい。なお、溶剤に溶解させるフルオロポリエーテル基含有ポリマー及びその部分（加水分解）縮合物（（Ａ）、（Ｂ）成分）の最適濃度は、処理方法により異なり、秤量し易い量であればよいが、直接塗工する場合は、溶剤とフルオロポリエーテル基含有ポリマー及びその部分（加水分解）縮合物（（Ａ）、（Ｂ）成分）との合計１００質量部に対して０．０１〜１０質量部、特に０．０５〜５質量部であることが好ましく、蒸着処理をする場合は、溶剤及び上記（Ａ）、（Ｂ）成分の合計１００質量部に対して１〜１００質量部、特に３〜３０質量部であることが好ましい。
【００７５】
本発明の表面処理剤は、刷毛塗り、ディッピング、スプレー、蒸着処理など公知の方法で基材に施与することができる。蒸着処理時の加熱方法は、抵抗加熱方式でも、電子ビーム加熱方式のどちらでもよく、特に限定されるものではない。また、硬化温度及び硬化時間は、硬化方法によって異なるが、例えば、直接塗工（刷毛塗り、ディッピング、スプレー等）の場合は、２５〜２００℃、特に２５〜８０℃にて３０分〜３６時間、特に１〜２４時間とすることが好ましい。また、蒸着処理で施与する場合は、２０〜２００℃、特に２５〜１２０℃にて３０分〜４８時間、特に１〜２４時間の範囲が望ましい。また、加湿下で硬化させてもよい。硬化被膜の膜厚は、基材の種類により適宜選定されるが、通常０．１〜１００ｎｍ、特に１〜２０ｎｍである。また、例えばスプレー塗工では予め水分を添加したフッ素系溶剤に希釈し、該表面処理剤中の（Ａ）、（Ｂ）成分を加水分解、つまりＳｉ−ＯＨを生成させた後にスプレー塗工すると塗工後の硬化が速い。
【００７６】
本発明の表面処理剤で処理される基材は特に制限されず、紙、布、金属及びその酸化物、ガラス、プラスチック、セラミック、石英など各種材質のものであってよい。本発明の表面処理剤は、前記基材に撥水撥油性を付与することができる。特に、ＳｉＯ2処理されたガラスやフイルムの表面処理剤として好適に使用することができる。
【００７７】
本発明の表面処理剤で処理される物品としては、カーナビゲーション、携帯電話、スマートフォン、デジタルカメラ、デジタルビデオカメラ、ＰＤＡ、ポータブルオーディオプレーヤー、カーオーディオ、ゲーム機器、眼鏡レンズ、カメラレンズ、レンズフィルター、サングラス、胃カメラ等の医療用器機、複写機、ＰＣ、液晶ディスプレイ、有機ＥＬディスプレイ、プラズマディスプレイ、タッチパネルディスプレイ、保護フイルム、反射防止フイルムなどの光学物品等や車のフロントガラス、サイドミラー、バックモニターカメラレンズ等の耐光性が求められる物品が例示できる。
【実施例】
【００７８】
以下、実施例及び比較例を示し、本発明をより詳細に説明するが、本発明は下記実施例によって限定されるものではない。【００７９】
（Ａ）成分のフルオロオキシアルキレン基含有ポリマーで変性された加水分解性基含有シラン化合物として、下記［化合物１］〜［化合物４］、（Ｂ）成分のフルオロオキシアルキレン基含有ポリマーで変性されたシラザン単位からなるフルオロオキシアルキレン基含有ポリマー変性ポリシラザンとして、下記［化合物５］、［化合物６］を準備した。なお、パーフルオロポリエーテル鎖の数平均分子量は19Ｆ−ＮＭＲにより測定した。【００８０】
［化合物１］
下記式で表されるフルオロオキシアルキレン基含有ポリマーで変性された加水分解性基含有シラン化合物（パーフルオロポリエーテル鎖の数平均分子量：５，９２９）
【化７９】
0006981532.tif 000080
【００８１】
［化合物２］
下記式で表されるフルオロオキシアルキレン基含有ポリマーで変性された加水分解性基含有シラン化合物（パーフルオロポリエーテル鎖の数平均分子量：４，１１３）
【化８０】
0006981532.tif 000081
【００８２】
［化合物３］
下記式で表されるフルオロオキシアルキレン基含有ポリマーで変性された加水分解性基含有シラン化合物（パーフルオロポリエーテル鎖の数平均分子量：４，１１３）
【化８１】
0006981532.tif 000082
【００８３】
［化合物４］
下記式で表されるフルオロオキシアルキレン基含有ポリマーで変性された加水分解性基含有シラン化合物（パーフルオロポリエーテル鎖の数平均分子量：２，１５０）
【化８２】
0006981532.tif 000083
【００８４】
［化合物５］
下記式で表されるフルオロオキシアルキレン基含有ポリマーで変性されたシラザン単位からなるポリシラザン化合物（フルオロオキシアルキレン基含有ポリマーで変性されたシラザン単位中のパーフルオロポリエーテル鎖の数平均分子量：９４９）
【化８３】
0006981532.tif 000084
【００８５】
［化合物６］
下記式で表されるフルオロオキシアルキレン基含有ポリマーで変性されたシラザン単位からなるポリシラザン化合物（フルオロオキシアルキレン基含有ポリマーで変性されたシラザン単位中のパーフルオロポリエーテル鎖の数平均分子量：１６，７２０）
【化８４】
0006981532.tif 000085
【００８６】
［実施例１〜４、比較例１〜５］
表面処理剤の調製及び硬化被膜の形成
表１に示す混合割合で、（Ａ）成分である［化合物１］〜［化合物４］のフルオロオキシアルキレン基含有ポリマーで変性された加水分解性基含有シラン化合物と、（Ｂ）成分である［化合物５］、［化合物６］のフルオロオキシアルキレン基含有ポリマーで変性されたシラザン単位からなるフルオロオキシアルキレン基含有ポリマー変性ポリシラザン化合物を混合して、濃度２０質量％になるようにＮｏｖｅｃ７２００（３Ｍ社製、エチルパーフルオロブチルエーテル）に溶解させて表面処理剤を調製した。
最表面にＳｉＯ2を１０ｎｍ処理したガラス（コーニング社製  Ｇｏｒｉｌｌａ）に、各表面処理剤４μｌを真空蒸着し（処理条件は、圧力：２．０×１０-2Ｐａ、加熱温度：７００℃）、２５℃、湿度５０％ＲＨの雰囲気下で１２時間硬化させて膜厚８ｎｍの硬化被膜を形成した。【００８７】
【表１】
0006981532.tif 000086
【００８８】
実施例１〜４及び比較例１〜５の硬化被膜を下記の方法により評価した。いずれの試験も、２５℃、湿度４０％ＲＨで実施した。【００８９】
撥水性の評価
［初期撥水性の評価］
上記にて作製した硬化被膜を形成したガラスについて、接触角計Ｄｒｏｐ  Ｍａｓｔｅｒ（協和界面科学社製）を用いて、硬化被膜の水に対する接触角（撥水性）を測定した（液滴：２μｌ、温度：２５℃、湿度：４０％ＲＨ）。なお、水接触角は、２μｌの液滴をサンプル表面に着滴させた後、１秒後に測定した。結果（初期水接触角）を表２に示す。
初期においては、実施例、比較例共に良好な撥水性を示した。【００９０】
［耐摩耗性の評価］
上記にて作製した硬化被膜を形成したガラスについて、ラビングテスター（新東科学社製）を用いて、下記条件で５，０００回擦った後の硬化被膜の水に対する接触角（撥水性）を上記と同様にして測定し、耐摩耗性の評価とした。試験環境条件は２５℃、湿度４０％ＲＨである。結果（摩耗後水接触角）を表２に示す。
耐スチールウール摩耗性
スチールウール：ＢＯＮＳＴＡＲ＃００００（日本スチールウール社製）
移動距離（片道）：３０ｍｍ
移動速度：３，６００ｍｍ／分
荷重：１ｋｇ／ｃｍ2【００９１】
［耐候性の評価］
上記にて作製した硬化被膜を形成したガラスについて、サンテストＸＬＳ＋（東洋精機製作所製）を用いて、下記条件で耐候性試験を２，０００時間行った後の硬化被膜の水に対する接触角（撥水性）を上記と同様にして測定し、耐候性の評価とした。結果（耐候性試験後水接触角）を表２に示す。
光源：キセノンランプ  放射照度：６０Ｗ／ｍ2（３００〜４００ｎｍ）  【００９２】
［耐アルカリの評価］
上記にて作製した硬化被膜を形成したガラスについて、水酸化ナトリウム溶液を濃度０．４質量％に希釈してアルカリ水溶液を作製し、該アルカリ水溶液浸漬後４時間後の水接触角を測定した。水接触角の測定方法は上記と同様である。結果（耐アルカリ性試験後水接触角）を表２に示す。【００９３】
【表２】
0006981532.tif 000087
【００９４】
実施例１〜４の表面処理剤は、上記（Ａ）フルオロオキシアルキレン基含有ポリマーで変性された特定のフルオロオキシアルキレン基含有ポリマー残基の数平均分子量を有する加水分解性基含有シラン化合物と、（Ｂ）フルオロオキシアルキレン基含有ポリマーで変性された特定のフルオロオキシアルキレン基含有ポリマー残基の数平均分子量を有するシラザン単位から構成されるポリシラザン化合物を特定割合で混合したことで、耐久性性能、耐候性性能を両立した表面処理剤を得ることができた。また、本発明の（Ａ）、（Ｂ）成分の範囲内の分子量、配合比であれば、いずれの試験においても優れた性能を示すことがわかった。